(57)【要約】      （修正有）【課題】一方の面からは視認できるが、他方の面からは視認できないプライバシー保護用目隠しシートを提供する。【解決手段】目隠しシート１１は、第１平面２１と第２平面２２を有する樹脂層１３と、樹脂層１３を貫通する光透過性の球状体１２と、を有し、球状体１２の第１平面２１からの平均突出距離が、第２平面２２からの平均突出距離に比べて短く、樹脂が顔料を含む。【選択図】図１
2016017308.tif 000002
【特許請求の範囲】
【請求項１】
第１平面と第２平面を有する樹脂層と、前記樹脂層を貫通する複数の光透過性の球状体とを有し、
前記球状体の前記第１平面からの平均突出距離が、前記第２平面からの平均突出距離に比べて短く、
樹脂が顔料を含むことを特徴とする目隠しシート。
【請求項２】
前記球状体の屈折率は１．３０〜２．３０の範囲であることを特徴とする請求項１に記載の目隠しシート。
【請求項３】
前記球状体の平均直径を１００％とした場合、前記球状体の第１平面からの平均突出距離は、１〜１０％であり、前記球状体の第２平面からの平均突出距離は、４０〜７０％であることを特徴とする請求項１又は２に記載の目隠しシート。
【発明の詳細な説明】
【技術分野】
【０００１】
本発明は、プライバシー保護用目隠しシートである。
【背景技術】
【０００２】
従来、プライバシー保護の観点から、屋内の窓又は窓付近に、屋外から屋内の様子が見えにくく、かつ屋内からは屋外の様子を見ることが可能な目隠しフィルムや特殊なカーテンなどを取り付けることがある。
【０００３】
しかしながら、目隠しフィルムは取り付けが難しく、さらに暗色に着色されている場合が多く充分な採光が得られないため、室内が暗くなる。また、カーテンは取り付けが容易であるが、夜間は室内を照明で明るくするため、屋外から屋内が見えてしまうことがある。
【０００４】
そこでプライバシー保護に優れ、屋外から屋内の様子が見えにくく、かつ屋内からは屋外の様子を見ることができる材料、すなわち一方の面からは視認できるが、他方の面からは視認できない新たな材料の開発が求められている。
【発明の概要】
【発明が解決しようとする課題】
【０００５】
本発明の目的は、シートの一方の面から他方の面側は視認できるが、他方の面から一方の面側は視認できない目隠しシートを提供することである。
【課題を解決するための手段】
【０００６】
上記課題を解決する手段は以下の＜１＞〜＜３＞の通りである。
【０００７】
＜１＞第１平面と第２平面とを有する樹脂層と、前記樹脂層を貫通する複数の光透過性の球状体とを有し、
前記球状体の前記第１平面からの平均突出距離が、前記第２平面からの平均突出距離に比べて短く、
前記樹脂が顔料を含むことを特徴とする目隠しシート。
【０００８】
＜２＞前記球状体の屈折率は１．３０〜２．３０の範囲であることを特徴とする＜１＞に記載の目隠しシート。
【０００９】
＜３＞前記球状体の平均直径を１００％とした場合、前記球状体の第１平面からの平均突出距離は１〜１０％であり、前記球状体の第２平面からの平均突出距離は４０〜７０％であることを特徴とする＜１＞又は＜２＞に記載の目隠しシート。
【図面の簡単な説明】
【００１０】
【図１】本発明の一実施形態を示す断面図の拡大図である。
【図２】本発明の一実施形態を示す断面図の拡大図である。
【図３】本発明の一実施形態を示す断面図の拡大図であり、樹脂層と球状体との位置関係の模式図である。
【図４】本発明の一実施形態の第３の面（２３）を直上から見た場合の拡大図である。
【図５】本発明の一実施形態の第４の面（２４）を直上から見た場合の拡大図である。
【発明を実施するための形態】
【００１１】
以下、本発明の目隠しシートの好適な実施形態について、図面を参照しながら詳細に説明する。
【００１２】
図１に示すように、本発明の実施形態の目隠しシート（１１）の主な構成は、樹脂層（１３）と、前記樹脂層（１３）を貫通する複数の光透過性の球状体（１２）とを有する。
【００１３】
図２に示すように、本発明の実施形態の目隠しシート（１１）は、第１平面（２１）と第２平面（２２）とを有する樹脂層（１３）と、樹脂層（１３）を貫通する複数の光透過性の球状体（１２）とを有する。また、本発明の実施形態の目隠しシート（１１）は、第３の面（２３）と第４の面（２４）を有する。第３の面（２３）は、樹脂層（１３）の第２平面（２２）の一部と球状体（１２）の一部表面とで構成されている。第４の面（２４）は、樹脂層（１３）の第１平面（２１）の一部と球状体（１２）の一部表面とで構成されている。
【００１４】
第３の面（２３）において、球状体（１２）が樹脂層（１３）の第２平面（２２）から最も突出している部分の平均突出距離をＲとする。また第４の面（２４）側において、球状体（１２）が樹脂層（１３）の第１平面（２１）から最も突出している部分の平均突出距離をＬとする。平均突出距離Ｌは、平均突出距離Ｒに比べて短い。なお、球状体（１２）の平均突出距離Ｌ及びＲは、目隠しシートの断面を顕微鏡で観察し、球状体５０個の各平面から最も突出している距離を測定し、計算により平均突出距離を求めた。      
【００１５】
平均突出距離Ｌの好ましい範囲は、１〜１０％が好ましく、より好ましくは１〜５％である。この範囲であれば、第４の面（２４）側から第３の面（２３）側の様子を認識することができ、第３の面（２３）側から第４の面（２４）側の様子を視認できない。また、平均突出距離Ｒの好ましい範囲は、球状体（１２）の直径を１００％とした場合、４０〜７０％である。この範囲であれば、球状体（１２）が樹脂層（１３）に強固に保持される。
【００１６】
平均突出距離Ｒと平均突出距離Ｌが上記の範囲である場合、第３の面（２３）から入射した光は、大部分が球状体（１２）を通過する。さらに、第４の面（２４）から入射した光は大部分が樹脂層（１３）の第１平面（２１）で反射又は吸収され、一部の光が球状体（１２）を透過する。従って、第３の面（２３）側から第４の面（２４）側の様子が認識できず、第４の面（２４）側から第３の面（２３）側の様子を認識することができる。
【００１７】
樹脂層（１３）には各種の樹脂を用いることができ、好適には熱可塑性樹脂を用いることができ、例えば、ポリエチレン樹脂、ポリプロピレン樹脂、ポリエステル樹脂、ポリアミド樹脂、ポリ（メタ）アクリル樹脂、ポリスチレン樹脂、ポリカーボネート、ポリ乳酸、エチレンビニルアルコール共重合体、及びポリウレタン樹脂などが挙げられる。
【００１８】
さらに樹脂には必要に応じて公知の添加剤、例えば可塑剤、界面活性剤、溶媒等を添加することができる。
【００１９】
樹脂層（１３）は、遮光性を付与するため、白色顔料や黒色顔料等の顔料を含む。白色顔料としては、従来公知の材料が使用でき、例えば、酸化チタン、アルミナ、硫酸バリウム、炭酸バリウム、酸化亜鉛、チタン酸バリウム、チタン酸ストロンチウム、炭酸カルシウム、炭酸マグネシウム、フォルステライト、及びウォルストナイト等が挙げられる。黒色顔料としては、従来公知の材料が使用でき、例えば、カーボンブラック、アニリンブラック、チタンブラック、無機顔料ヘマタイト、及びペリレンブラック等が挙げられる。
【００２０】
球状体は、樹脂層（１３）の第２平面（２２）に対し、単層でかつ細密充填に近い状態で配列している。球状体（１２）の直径は、特に制約はないが５〜１０００μｍの範囲であり、好ましくは１０〜５００μｍの範囲である。直径が５μｍ以上であれば、球状体同士の凝集が起こりにくいため、単層での配列が容易となり好ましい。また、直径が１０００μｍ以下であれば、目隠しシートからの球状体の脱落が起きにくいため好ましい。なお、球状体（１２）の直径は顕微鏡で測定することができる。
【００２１】
球状体（１２）の種類としては、特に制約はないが、ガラスビーズ、シリカビーズ、透明セラミックビーズに代表される無機球状体、アクリル樹脂ビーズ、ポリスチレン樹脂ビーズ、メラミン樹脂ビーズ、ウレタン樹脂ビーズに代表される樹脂球状体を好適に用いることができる。
【００２２】
球状体（１２）の屈折率は、１．３０〜２．３０の範囲が好ましく、より好ましくは１．７０〜２．１０である。屈折率が１．３０以上であれば、光を効率よく集光できる。また屈折率が２．３０以下であれば、光を適切に透過できる。なお、球状体の屈折率は、アッベ法等の通常の屈折率測定方法で測定することができる。
【００２３】
球状体（１２）はその表面に表面処理を行うことができる。例えば、シランカップリング剤やフッ素系添加剤などを用いる。表面処理を行うことで、球状体と樹脂層を強固に結合することができる。
【００２４】
図３は、目隠しシートの第３の面（２３）を直上から見た場合の拡大図である。球状体は、略均一の大きさであることが好ましい。図３に示した通り、球状体の大きさが略均一で理想的に配列した場合、細密充填に近い配列となり、効率的に集光することができる。本出願において球状体の大きさが略均一であるとは、顕微鏡の観察画面において球状体３０個の直径を測定し、その平均値と標準偏差から得られる変動係数が０．５以下であることを意味する。
【００２５】
目隠しシート（１１）の厚みは、特に制約はないが、５〜１０００μｍの範囲が好適である。
【００２６】
本発明の目隠しシートは、例えば以下の方法で作製することができる。
【００２７】
樹脂と顔料を均一に混練したマスターバッチと、剥離工程紙とを用意する。樹脂と前記マスターバッチとを押出し機で均一に混練し前記剥離工程紙に塗工し、樹脂層を形成する。続いて、工程の雰囲気温度を前記樹脂層の軟化温度以上に調整し、前記樹脂層上に複数の球状体を均一且つ密に散布し、付着させる。複数の球状体が単層となるように、付着しない余分な球状体を、ブラシやゲージなどを用いて、又はエアーや液体などで吹き飛ばすことで除去した。次に、複数の球状体が付着した樹脂層を、ニップロールを用いて前記球状体を散布した側から加圧して、前記球状体を樹脂層に押し込むとともに、前記球状体の前記樹脂層からの平均突出距離を調整し、目隠しシートを作製した。
【００２８】
球状体の樹脂層への埋設割合は、加熱方法、加熱温度、加熱時間、押圧方法、押圧力、及び押圧時間によって、適宜制御できる。
【００２９】
本発明に用いることができる剥離工程紙としては、特に限定されるものではなく、ポリエチレンテレフタレートフィルムやポリプロピレンフィルムなどのプラスチックフィルム類、上質紙やグラシン紙などの紙類に剥離剤で表面処理したものが挙げられる。
【実施例】
【００３０】
以下、本発明の内容を、実施例を挙げて具体的に説明するが、本発明は、下記の実施例に限定されるものではない。
【００３１】
実施例１
樹脂Ａ１００質量部に対して、顔料Ａ３０質量部を混練し、顔料を均一に分散させ、マスターバッチを作製した。次に、樹脂Ａ１００質量部に対して、前記マスターバッチ１０質量部を押出し機で均一に混練し前記剥離工程紙に塗工し、樹脂層を形成した。工程の雰囲気温度を１０５℃に調整し、続いて、樹脂層に複数の球状体Ａを均一に散布し、付着させた。樹脂層に付着しない余分な球状体をエアーで吹き飛ばし除去した。次にニップロールを用いて前記球状体Ａを散布した側から加圧して、球状体を樹脂層に埋設し、剥離工程紙を剥離して、目隠しシートを作製した。
ここで、樹脂層における第１平面は剥離工程紙と接している面、第２平面は塗工面とする。
作製した目隠しシートの断面を光学顕微鏡で観察し測定した結果、球状体の第１平面からの平均突出距離Ｌが２％、及び第２平面からの平均突出距離Ｒが５０％であった。
【００３２】
実施例２〜８
実施例２〜８と比較例１〜２に用いる樹脂、顔料及び球状体を表１に記載の通りに替えて、実施例１と同様の製造方法で目隠しシートを作製した。球状体の第１平面からの平均突出距離Ｌ、及び第２平面からの平均突出距離Ｒは、ニップロールの荷重を変えて調整した。球状体の第１平面からの平均突出距離Ｌ、及び第２平面からの平均突出距離Ｒを、実施例１と同様に、作製した目隠しシートの断面を光学顕微鏡で観察し測定した。
【００３３】
実施例１〜８及び比較例１〜２で作製した目隠しシートの両面を目視で観察し、性能を○、△、×で評価した。
○：一方の面から他方の面側は視認でき、他方の面から一方の面を全く視認できなかった。目隠しシートとしての性能が良い。
△：一方の面から他方の面側は視認でき、他方の面から一方の面を明確には視認できなかった。又は、一方の面から他方の面側も他方の面側から一方の面側も明確に視認できなかった。
×：一方の面からも他方の面からも全く視認できない。又は、一方の面からも他方の面からも視認できた。目隠しシートとしての性能は不良である。
【００３４】
【表１】
2016017308.tif 000003
【００３５】
表１中の略称は以下の通りである。
樹脂Ａ：エクセレンＦＸＣＸ１００１（住友化学株式会社製、ポリエチレン）
樹脂Ｂ：エスポレックスＳＢ２４００（住友化学株式会社製、ポリスチレン）
樹脂Ｃ：エバールＥ１０５Ｂ（株式会社クラレ製、エチレンビニルアルコール共重合体）
顔料Ａ：酸化チタン
顔料Ｂ：カーボンブラック
球状体Ａ：Ｕ−０５２ＦＸ（株式会社ユニオン製、屈折率２．２、平均粒子径３５μｍ）
球状体Ｂ：ＵＬＧＢ−２７ＡＣ（株式会社ユニオン製、屈折率１．９、平均粒子径６５μｍ）
【産業上の利用可能性】
【００３６】
本発明によれば、一方の面からは視認できるが、他方の面からは視認できない目隠しシートが提供される。
【符号の説明】
【００３７】
１１  ・・・目隠しシート
１２  ・・・球状体
１３  ・・・樹脂層
２１  ・・・第１平面
２２  ・・・第２平面
２３  ・・・第３の面
２４  ・・・第４の面
【図１】
2016017308.tif 000004
【図２】
2016017308.tif 000005
【図３】
2016017308.tif 000006
【図４】
2016017308.tif 000007
【図５】
2016017308.tif 000008